"ポリオレフィン;及び下記の構造Iのジフェノキシベンゼン:式中、R1~R14は同じ又は異なり、R1~R14のそれぞれが、水素、C1~C20ヒドロカルビル基、置換されたC1~C20ヒドロカルビル基、及び、それらの組合せからなる群から選択されるを含むポリマー組成物。前記ポリオレフィンがポリエチレンである、請求項1に記載のポリマー組成物。前記ポリオレフィンが架橋ポリエチレンである、請求項1に記載のポリマー組成物。R1~R14の少なくとも1つがC1~C20ヒドロカルビル基である、請求項1から3のいずれかに記載のポリマー組成物。R1~R14のそれぞれが水素である、請求項1から3のいずれかに記載のポリマー組成物。約0.1wt~約3wtの前記ジフェノキシベンゼンを含む請求項1から5のいずれかに記載のポリマー組成物。ポリオレフィン;及び下記の構造IIのベンズアニリド:式中、R1~R10は同じ又は異なり、R1~R10のそれぞれが、水素、C1~C20ヒドロカルビル基、置換されたC1~C20ヒドロカルビル基、及び、それらの組合せからなる群から選択されるを含むポリオレフィン組成物。前記ポリオレフィンがポリエチレンである、請求項7に記載のポリマー組成物。前記ポリオレフィンが架橋ポリエチレンである、請求項7に記載のポリマー組成物。R1~R10の少なくとも1つがC1~C20ヒドロカルビル基である、請求項7から9のいずれかに記載のポリマー組成物。R1~R10のそれぞれが水素である、請求項7から9のいずれかに記載のポリマー組成物。約0.1wt~約3wtの前記ベンズアニリドを含む請求項7から11のいずれかに記載のポリマー組成物。導体;及び請求項1から12のいずれかに記載のポリマー組成物を含む前記導体上の被覆物を含む被覆された導体。前記被覆物が絶縁層である、請求項13に記載の被覆された導体。前記被覆物がシールド層である、請求項13に記載の被覆された導体。本開示はポリマー組成物を提供する。ポリマー組成物は、iポリマー成分、ii電圧安定化剤、及び、iii場合により他の添加物を含む。ポリマー成分には、熱可塑性材料及び/又は熱硬化材料例えば、シリコーンゴムなどが含まれ得る。ポリマー成分は架橋されてもよく、又は、非架橋であってもよい。好適な熱可塑性物の限定されない例には、ポリウレタン、ポリオレフィン、ポリアセタール、ポリカーボネート、ビニルポリマー、ポリアミド、ポリイミド、アクリル樹脂、ポリスチレン、ポリスルホン、ポリエーテルケトン、セルロース系樹脂、ポリエステル、ポリエーテル、フルオロポリマー、及び、それらのコポリマー例えば、オレフィン-ビニルコポリマー、オレフィン-アリルコポリマー、並びに、ポリエーテル及びポリアミドのコポリマーなどが含まれる。ビニルポリマーの例には、ポリビニルクロリド、ポリビニルアセタート、ビニルクロリド/ビニルアセタートコポリマー、ポリビニルアルコール及びポリビニルアセタールが含まれる。架橋されたポリマー成分を使用することが所望されるとき、架橋を下記の限定されない手順の1つ又はそれ以上によって達成することができる:フリーラジカル架橋すなわち、ペルオキシド架橋;放射線架橋電子加速器、ガンマ線、高エネルギー放射線例えば、X線など、マイクロ波など;熱架橋、及び/又は、水分硬化架橋すなわち、シラングラフト。一実施形態において、ポリマー成分はポリオレフィンである。好適なポリオレフィンの限定されない例が、1つ又はそれ以上のC2~C20α-オレフィンを含有するホモポリマー及びコポリマーである。本開示の目的のために、エチレンはα-オレフィンと見なされる。好適なα-オレフィンの限定されない例には、エチレン、プロピレン、イソブチレン、1-ブテン、1-ペンテン、1-ヘキセン、4-メチル-1-ペンテン及び1-オクテンが含まれる。好適なポリオレフィンの限定されない例には、エチレン系ポリマー、プロピレン系ポリマー及びそれらの組合せが含まれる。エチレン系ポリマー又はポリエチレン及び同様な用語は、エチレンに由来するユニットを少なくとも50モルパーセントmol含有するポリマーである。プロピレン系ポリマー又はポリプロピレン及び同様な用語は、プロピレンに由来するユニットを少なくとも50モルパーセント含有するポリマーである。一実施形態において、ポリマー成分はエチレン系ポリマーである。エチレン系ポリマーはエチレンホモポリマー又はエチレン/α-オレフィンインターポリマーであり得る。α-オレフィン含有量が、インターポリマーの重量に基づいて、約5wt又は約10wt又は約15wt又は約20wt又は約25wtから50wt未満又は約45wt未満又は約40wt未満又は約35wt未満までである。α-オレフィン含有量は、RandallRevMacromolChemPhysC29に記載される手順を使用して13C-核磁気共鳴NMR分光法によって測定される。一般に、インターポリマーのα-オレフィン含有量が大きいほど、密度は小さくなり、かつ、インターポリマーは非晶質になり、このことは、保護絶縁層のための望ましい物理的性質及び化学的性質になる。α-オレフィンは、C3~20の線状α-オレフィン又は分岐型α-オレフィン又は環状α-オレフィンである。好適なC3~20α-オレフィンの限定されない例には、プロペン、1-ブテン、4-メチル-1-ペンテン、1-ヘキセン、1-オクテン、1-デセン、1-ドデセン、1-テトラデセン、1-ヘキサデセン及び1-オクタデセンが含まれる。α-オレフィンはまた、3-シクロヘキシル-1-プロペンアリルシクロヘキサン及びビニルシクロヘキサンなどのα-オレフィンをもたらす環状構造例えば、シクロヘキサン又はシクロペンタンなどを含有することができる。用語の古典的意味でのα-オレフィンではないが、本開示の目的のために、ある種の環状オレフィン例えば、ノルボルネン及び関連オレフィン特に5-エチリデン-2-ノルボルネンなどはα-オレフィンであり、上記で記載されたα-オレフィンの一部又はすべての代わりに使用することができる。同様に、スチレン及びその関連オレフィン例えば、α-メチルスチレンなどは本開示の目的のためのα-オレフィンである。好適なエチレン系ポリマーの限定されない例には、下記のコポリマーが含まれる:エチレン/プロピレン、エチレン/ブテン、エチレン/1-ヘキセン、エチレン/1-オクテン、エチレン/スチレン、エチレン-ビニルアセタート、エチレン-ビニルプロピオナート、エチレン-ビニルイソブチラート、エチレン-ビニルアルコール、エチレンメチルアクリラート、エチレン-エチルアクリラート、エチレン-エチルメタクリラート、エチレン/ブチルアクリラートコポリマーEBA、エチレン-アリルベンゼン、エチレン-アリルエーテル及びエチレン-アクロレイン;エチレン-プロピレンEPRゴム又はエチレン-プロピレン-ジエンEPDMゴム;天然ゴム;ブチルゴムなどが含まれる。好適なターポリマーの限定されない例には、エチレン/プロピレン/1-オクテン、エチレン/プロピレン/ブテン、エチレン/ブテン/1-オクテン、エチレン/プロピレン/ジエンモノマーEPDM及びエチレン/ブテン/スチレンが含まれる。コポリマー/インターポリマーはランダム型又はブロック型が可能である。エチレン系ポリマーは、高密度ポリエチレンHDPE、中密度ポリエチレンMDPE、低密度ポリエチレンLDPE、線状低密度ポリエチレンLLDPE及び/又は超低密度ポリエチレンVLDPEが可能である。本開示の実施において使用されるエチレン系ポリマーは単独で使用することができ、或いは、1つ又はそれ以上の他のエチレン系ポリマーとの組合せで使用することができ、例えば、互いに異なる2つ以上のエチレン系ポリマーのブレンド物で使用することができる。但し、この場合、互いに異なるにより、これらのエチレン系ポリマーが、少なくとも1つの特性例えば、モノマー/コモノマーの組成及び含有量、メルトインデックス、融解温度、分岐度、触媒的調製方法などとして普通でないことが意味される。エチレン系ポリマーが2つ以上のエチレン系ポリマーのブレンド物であるならば、これらのエチレン系ポリマーは、どのようなプロセスであれ、リアクター内プロセス又はリアクター後プロセスによってブレンドすることができる。リアクターには、同じ触媒を装荷することができ、しかし、リアクターを異なる条件例えば、異なる反応物濃度、温度、圧力などで運転することができ、又は、リアクターを同じ条件で運転することができ、しかし、リアクターには、異なる触媒を装荷することができる。高圧プロセスにより作製されるエチレン系ポリマーの例には、低密度ポリエチレンLDPE、エチレンビニルアセタートコポリマーEVA、エチレンエチルアクリラートコポリマーEEA及びエチレンシランアクリラートターポリマーが含まれるしかし、これらに限定されない。エチレン系ポリマーの限定されない例には、超低密度ポリエチレンVLDPE例えば、TheDowChemicalCompanyによって作製されるFLEXOMER登録商標エチレン/1-ヘキセンポリエチレン、均一に分岐した線状エチレン/α-オレフィンコポリマー例えば、MitsuiPetrochemicalsCompanyLimitedによるTAFMER登録商標、及び、ExxonChemicalCompanyによるEXACT登録商標、均一に分岐した実質的線状エチレン/α-オレフィンポリマー例えば、TheDowChemicalCompanyから入手可能なAFFINITY登録商標ポリエチレン及びENGAGE登録商標ポリエチレン、及び、エチレンブロックコポリマー例えば、TheDowChemicalCompanyから入手可能なINFUSE登録商標ポリエチレンが含まれる。実質的線状エチレンコポリマーが、米国特許第5,272,236号、同第5,278,272号及び同第5,986,028号に記載される。電圧安定化剤ポリマー成分に加えて、ポリマー組成物はまた、電圧安定化剤又はVSAを含む。電圧安定化剤は、本明細書中で使用される場合、電場にさらされるとき、ポリマー材に対する損傷を低下させる化合物である。VSAは、電子を捕捉又は不活性化して、絶縁材における電気トリーイングを阻害することができるか、又は、そうでない場合には、欠陥部又は混入物の近くでの大きい局在化された電場の効果的な遮蔽を提供し、それにより、ポリオレフィンに損傷を与え得る注入された電子のエネルギー及び/又は頻度を低下させることができると考えられている。VSAをポリマー成分とブレンドすることにより、トリーイングが阻害されるか、又は、そうでない場合には、トリーイングが妨げられる。特定の理論によって何らとらわれないが、VSAが、トリー開始点であるポリマー成分中の欠陥部を満たし、及び/又は、取り囲むと考えられる。欠陥部には、ポリマー成分に存在する空隙部及び/又は不純物が含まれる。一実施形態において、ポリマー組成物は、iポリオレフィン、iiジフェノキシベンゼンである電圧安定化剤、及び、iii場合により使用される添加物を含む。ジフェノキシベンゼンは下記の構造Iを有する。R1~R14は同じ又は異なる。R1~R14のそれぞれが、水素、C1~C20ヒドロカルビル基、置換されたC1~C20基、及び、それらの組合せから選択される。ヒドロカルビル基は置換されてもよく、又は、非置換であってもよい。本明細書中で使用される場合、用語ヒドロカルビル又は用語炭化水素は、水素原子及び炭素原子のみを含有する置換基であり、これには、分岐又は非分岐の、飽和又は不飽和の環状化学種、多環式化学種、縮合型化学種又は非環式化学種、及び、それらの組合せが含まれる。ヒドロカルビル基の限定されない例には、アルキル基、シクロアルキル基、アルケニル基、アルカジエニル基、シクロアルケニル基、シクロアルカジエニル基、アリール基、アラルキル基、アルキルアリール基及びアルキニル基が含まれる。本明細書中で使用される場合、用語置換されたヒドロカルビル又は用語置換された炭化水素は、1つ又はそれ以上の非ヒドロカルビル置換基により置換されるヒドロカルビル基である。非ヒドロカルビル置換基の限定されない一例がヘテロ原子である。本明細書中で使用される場合、ヘテロ原子は、炭素又は水素とは異なる原子である。ヘテロ原子は、周期表のIV族、V族、VI族及びVII族に由来する炭素以外の原子が可能である。ヘテロ原子の限定されない例には、ハロゲンF、Cl、Br、I、N、O、P、B、S及びSiが含まれる。置換されたヒドロカルビル基にはまた、ハロヒドロカルビル基及びケイ素含有ヒドロカルビル基が含まれる。本明細書中で使用される場合、用語ハロヒドロカルビル基は、1つ又はそれ以上のハロゲン原子により置換されるヒドロカルビル基である。一実施形態において、ポリオレフィンはポリエチレンである。一実施形態において、ポリオレフィンは架橋ポリエチレンである。一実施形態において、R1~R14の少なくとも1つがC1~C20ヒドロカルビル基である。一実施形態において、R1~R14のそれぞれが水素である。一実施形態において、ポリマー組成物は、約0.1wt又は約0.2wtから約3wt又は約1wtまでのジフェノキシベンゼンを含有する。重量パーセントはポリマー組成物の総重量に基づく。本開示は、iポリマー組成物、及び、iiベンズアニリドであるVSA、及び、iii場合により使用される添加物から構成される別のポリマー組成物を提供する。ポリマー成分は、上記で開示されるようなポリマー成分であれば、どのようなものであってもよい。一実施形態において、ポリマー組成物はポリオレフィンを含み、かつ、VSAが、下記の構造IIを有するベンズアニリドである。R1~R10は同じ又は異なる。R1~R10のそれぞれが、水素、C1~C20ヒドロカルビル基、置換されたC1~C20ヒドロカルビル基、及び、それらの組合せから選択される。ヒドロカルビル基は置換されてもよく、又は、非置換であってもよい。一実施形態において、ポリオレフィンはポリエチレンである。一実施形態において、ポリオレフィンは架橋ポリエチレンである。一実施形態において、R1~R10の少なくとも1つがC1~C20ヒドロカルビル基である。一実施形態において、R1~R10のそれぞれが水素である。一実施形態において、ポリマー組成物は、約0.1wtから約3wtまでのベンズアニリドを含有する。重量パーセントはポリマー組成物の総重量に基づく。前記VSAは予想外にも、電気的絶縁破壊強さを、本発明のポリマー組成物を含有する絶縁層において改善する。電気的絶縁破壊強さにおける改善が、本明細書中下記に記載される実施例1及び実施例2において示される増大した絶縁破壊電圧において認めることができる。その上、本発明のVSAは、ポリオレフィンマトリックスにおける良好な溶解性、及び、低い遊走傾向を示す。本発明のVSAはまた、ポリオレフィン組成物の他の成分に関して効果的に利用することができ、また、架橋剤との適合性を有する。添加物前記ポリマー組成物のどれもが、場合により、1つ又はそれ以上の添加物を含有することができる。好適な添加物の限定されない例には、酸化防止剤、安定剤、加工助剤、スコーチ防止剤及び/又は架橋ブースターboosterが含まれる。酸化防止剤として、立体的ヒンダードフェノール又は立体的セミヒンダードフェノール、芳香族アミン、脂肪族の立体的ヒンダードアミン、有機ホスファート、チオ化合物及びそれらの混合物を挙げることができる。典型的な架橋ブースターには、ビニル基又はアリル基を有する化合物、例えば、トリアリルシアヌラート、トリアリルイソシアヌラート、及び、ジクリラート、トリアクリラート又はテトラアクリラートが含まれ得る。さらなる添加物として、難燃剤、酸掃去剤、無機フィラー、水トリー遅延剤watertreeretardant及び他の電圧安定剤を挙げることができる。スコーチ防止剤は、本明細書中で使用される場合、ポリマー組成物の押出し時におけるスコーチの形成を、当該化合物の非存在下で押し出される同じポリマー組成物と比較したとき、使用される典型的な押出し温度において低下させる化合物である。スコーチ防止特性の他に、スコーチ防止剤は、ブースティングboostingのようなさらなる効果、すなわち、架橋性能を架橋工程時において高めることを同時にもたらすことができる。ポリマー組成物は、本明細書中に開示される2つ以上の実施形態を含むことができる。被覆された導体本開示は、本発明のポリマー組成物を含有する物品を提供する。一実施形態において、物品は、導体と、導体上の被覆物とを含む。これにより、被覆された導体が形成される。導体は単独のケーブル又は一緒に束ねられる複数のケーブルすなわち、ケーブルコア又はコアであり得る。被覆された導体は、柔軟、半剛体状又は剛体状であり得る。好適な被覆された導体の限定されない例には、柔軟な配線、例えば、家庭用電化製品のための柔軟な配線、電力ケーブル、携帯電話及び/又はコンピューターのための給電ワイヤ、コンピューターのデータ用コード、電源コード、電化製品配線材、並びに、家庭用電化製品の補助コードなどが含まれる。被覆物が導体上に位置する。被覆物は1つ又はそれ以上の内側層例えば、絶縁層及び/又は半導電層などであり得る。被覆物はまた、外側層これはまた、ジャケット又はシースとして示されるを含むことができる。被覆物は、本明細書中に開示されるような本発明のポリマー組成物のいずれかを含む。本明細書中で使用される場合、上のonは、被覆物と導体との間における直接的な接触又は間接的な接触を包含する。直接的な接触は、介在層及び/又は介在物が被覆物と導体との間に位置することなく、被覆物が導体に直に接触する形態である。間接的な接触は、介在層及び/又は介在構造物若しくは介在物が導体と被覆物との間に位置する形態である。被覆物は導体の全体又は一部を覆うことができ、或いは、他の場合には、導体を取り囲むことができ、又は包み込むことができる。被覆物は、導体を取り囲む唯一の構成成分であってもよい。代替において、被覆物は、金属導体を包み込む多層ジャケット又は多層シースの1層であってもよい。一実施形態において、被覆された導体は、本発明のポリマー組成物を含有する絶縁層を含む。一実施形態において、被覆された導体は、1kVを超える電圧、又は、6kVを超える電圧、又は、36kVを超える電圧で機能する電力ケーブルである。図1は、金属性導体12、内側シールド層14、絶縁層16、外側シールド層18、巻かれたワイヤ又は導電性バンドの金属性スクリーン20、及び、最外層を、シース22とともに含む絶縁された電力ケーブル10を示す。一実施形態において、内側シールド層14及び/又は絶縁層16及び/又は外側シールド層18は、ポリエチレン及び構造Iのジフェノキシベンゼンを含有するポリマー組成物から構成される。別の実施形態において、内側シールド層14及び/又は絶縁層16及び/又は外側シールド層18は、ポリエチレン及び構造IIのベンズアニリドを含有するポリマー組成物を含有する。本発明の被覆された金属導体は、本明細書中に開示される2つ以上の実施形態を含むことができる。定義本明細書中における元素周期表に対するすべての参照は、CRCPress,Inc.が2003年に発行し、著作権を有する元素周期表を参照しなければならない。同様に、族1つ又はそれ以上に対する参照はどれも、族を番号表記するためのIUPAC方式を使用してこの元素周期表に反映される当該族1つ又はそれ以上に対するものでなければならない。反することが述べられる場合、文脈から暗黙的である場合、又は、当分野において慣例的である場合を除き、すべての部及びパーセントが重量に基づく。米国特許実務の目的のために、どのような特許、特許出願又は刊行物であれ、本明細書中で参照される特許、特許出願又は刊行物の内容は本明細書により、とりわけ、合成技術、定義但し、本明細書中に提供されるどのような定義とも矛盾しない程度に、及び、当分野における一般的知識に関しては、それらの全体において参照によって組み込まれる或いは、それらの同等な米国版が参照によって同様に組み込まれる。本明細書中に列挙される数値範囲はどれも、少なくとも2単位の隔たりが、下限値どのような下限値であれと、上限値どのような上限値であれとの間にあるならば、1単位の増分で、下限値から上限値までのすべての値を含む。一例として、成分の量、或いは、組成的性質又は物理的性質例えば、ブレンド成分の量、軟化温度、メルトインデックスなどの値が1~100の間であると述べられるならば、すべての個々の値例えば、1、2、3など及びすべての部分範囲例えば、1~20、55~70、197~100などが本明細書において明示的に列挙されることが意図される。1未満である値については、1単位は、適する場合には、0.0001、0.001、0.01又は0.1であると見なされる。これらは、具体的に意図されることの例にすぎず、列挙される最下限値と、列挙される最上限値との間の数値のすべての可能な組合せが本出願において明示的に述べられると見なされなければならない。別の言い方をすれば、本明細書中に列挙される数値範囲はどれも、述べられた範囲に含まれるどのような値又は部分範囲をも含む。様々な数値範囲が、本明細書中で議論されるように列挙されている参照メルトインデックス、メルトフローレイト及び他の性質。用語アルキルは、本明細書中で使用される場合、分岐又は非分岐の飽和した炭化水素基を示す。好適なアルキル基の限定されない例には、例えば、メチル、エチル、n-プロピル、i-プロピル、n-ブチル、t-ブチル、i-ブチル又は2-メチルプロピルなどが含まれる。アルキルは1個~20個の炭素原子を有する。用語アリール又は用語アリール基は、本明細書中で使用される場合、芳香族炭化水素化合物に由来する置換基である。アリール基は合計で6個~20個の環原子を有し、かつ、孤立しているか、又は縮合している1つ又はそれ以上の環を有し、かつ、アルキル基及び/又はハロ基により置換され得る。芳香族環には、とりわけ、フェニル、ナフチル、アントラセニル及びビフェニルが含まれ得る。用語アリールアルキル又は用語アリールアルキル基は、本明細書中で使用される場合、脂肪族構造及び芳香族構造の両方を含有する化合物である。用語アリールアルキル基には、アラルキル基少なくとも1つのアリール基によって置換されるアルキル基及び/又はアルキルアリール基少なくとも1つのアルキル基によって置換されるアリール基が含まれる。用語ブレンド物又は用語ポリマーブレンド物は、本明細書中で使用される場合、2つ以上のポリマーのブレンド物である。そのようなブレンド物は、分子レベルで相分離しない混和性であってもよく、又は混和性でなくてもよい。そのようなブレンド物は相分離してもよく、又は、相分離しなくてもよい。そのようなブレンド物は、当分野では公知である透過型電子顕微鏡観察、光散乱、X線散乱及び他の方法から求められるような1つ又はそれ以上のドメイン形態を含有してもよく、又は含有しなくてもよい。絶縁体の絶縁破壊電圧は、絶縁体の一部が電気的に伝導性になることを生じさせる最小電圧である。ケーブル及び同様な用語は、保護絶縁物、すなわち、ジャケット又はシースの内部にある少なくとも1つのワイヤ又は光ファイバーである。典型的には、ケーブルは、典型的には共通の保護絶縁物ジャケット又はシースの中に一緒に束ねられる2つ以上のワイヤ又は光ファイバーである。ジャケットの内側の個々のワイヤ又はファイバーはむき出しであり得るか、或いは、被覆又は絶縁され得る。組合せケーブルは電気ワイヤ及び光ファイバーの両方を含有し得る。ケーブルなどは、低電圧適用、中電圧適用及び高電圧適用のために設計することができる。典型的なケーブル設計が、米国特許第5,246,783号、同第6,496,629号及び同第6,714,707号に例示される。用語組成物は、本明細書中で使用される場合、組成物を構成する材料の混合物、同様にまた、組成物の材料から形成される反応生成物及び分解生成物を含む。組成物及び同様な用語は、2つ以上の成分の混合物又はブレンド物を意味する。用語含むcomprising及びその派生形は、何らかのさらなる成分、工程又は手順が本明細書中に開示されるか否かによらず、何らかのさらなる成分、工程又は手順の存在を除外することが意図されない。何らかの疑念を避けるために、用語含むcomprisingの使用により本明細書中において主張されるすべての組成物は、反することが述べられる場合を除き、何らかのさらなる添加物、補助物又は化合物を、それらがポリマーであれ、又は、そうでないものであれ、含むことができる。対照的に、用語から本質的になるconsistingessentiallyofは、その後に続く列挙がどのようなものであれ、その後に続く列挙の範囲から、何らかの他の成分、工程又は手順を、操作性にとって不可欠でないものを除いて除外する。用語からなるconsistingofは、どのような成分、工程又は手順であれ、具体的に示されない、又は、具体的に列挙されない成分、工程又は手順を除外する。用語又は、若しくは、或いはorは、別途述べられる場合を除き、列挙された要素を個々に、同様にまた、任意の組合せで示す。導体は、エネルギーを任意の電圧DC、AC又は一過性で移動させるための細長い形状の要素ワイヤ、ケーブル、ファイバーである。導体は典型的には、少なくとも1つの金属ワイヤ又は少なくとも1つの金属ケーブル例えば、アルミニウム又は銅などであり、しかし、光ファイバーを含むことができる。架橋された、硬化した及び同様な用語は、ポリマーが物品に形状化される前又は形状化された後において、ポリマーが、架橋を誘導した処理に供されたか、又はさらされ、かつ、90重量パーセント以下のキシレン抽出分又はデカリン抽出分すなわち、10重量パーセント以上のゲル含有量を有することを意味する。絶縁層は、1010ohm-cmを超える体積抵抗率、又は、1012ohm-cmを超える体積抵抗率を有する層である。層は、本明細書中で使用される場合、導体を取り囲む、ポリマーに基づく層であり、例えば、電気絶縁層、半導電層、シース、保護層、水阻止層、又は、組み合わせられた機能を果たす層例えば、導電性フィラーが加えられた保護層である。用語中電圧は一般には、6kV~約36kVの間の電圧を意味し、これに対して、高電圧は、36kVを超える電圧を意味し、超高電圧は一般には、220kVを超える電圧を意味する。当業者は、これらの一般的な電圧範囲が合衆国国外では異なり得ることを理解する。用語ポリマーは、同じタイプ又は異なるタイプのモノマーを重合することによって調製される巨大分子化合物である。ポリマーには、ホモポリマー、コポリマー、ターポリマー及びインターポリマーなどが含まれる。用語インターポリマーは、少なくとも2つのタイプのモノマー又はコモノマーの重合によって調製されるポリマーである。インターポリマーには、コポリマーこれは通常、2つの異なるタイプのモノマー又はコモノマーから調製されるポリマーを示す、ターポリマーこれは通常、3つの異なるタイプのモノマー又はコモノマーから調製されるポリマーを示す、及び、テトラポリマーこれは通常、4つの異なるタイプのモノマー又はコモノマーから調製されるポリマーを示すなどが含まれるが、これらに限定されない。シールド層は半導電性又は抵抗性であり得る。半導電性特性を有するシールド層は、90°Cで測定されるとき、1000Ω-m未満又は500Ω-m未満の体積抵抗率値を有する。抵抗性特性を有するシールド層は、半導電性シールド層よりも大きい体積抵抗率値を有する。抵抗性特性を有するシールド層は典型的には、約10を超える誘電率を有する。試験方法メルトインデックスMIが、エチレン系ポリマーについては、2.16kgの重りを用いて、190°Cで、ASTMD1238-01の試験方法に従って測定される。限定によってではなく、例として、本開示の実施例が提供される。1.サンプル調製ポリエチレンホモポリマー0.92g/cc;MI2.0g/10分をBrabender混合ボールにおいて溶融流動化し、その後、電圧安定化剤を、十分な取り込みを保証するために目標のミックス温度及び30rpmで5分間、前記ポリエチレンに溶融配合する。ポリマー組成物を混合ボールから取り出し、厚さが0.25インチであるスラブに圧縮成形する。圧縮成形を、300psi~500psiの圧力及び140°Cの温度を3分間使用して達成し、その後、圧力を、サンプルを140°Cでさらに3分間維持しながら2000psi超に増大する。その後、この高い圧力を、サンプルが冷える間、維持する。1インチ平方の試料片をスラブから打抜き、主軸の1つに沿って0.5インチの深さにまで事前に穴開けする。スチール製ニードル60°の円錐、3ミクロンの先端半径を、事前に穴開けされた穴に挿入し、高温での挿入を完了させるためにジグに取り付ける。ジグ全体を、105°Cで1時間、循環式エアーオーブンにおいて状態調節し、その後、105°Cのオーブンに入れたままにしながら、ニードルを、軟化させたポリマーの中に5分毎におよそ1mmの速度で進める。ニードルを、およそ1.9mmのポイントツープレーンpointtoplane距離をもたらす停止点にまで進める。一連の試料片を6kV60Hzの印加電圧への30分間の電圧付加に供し、その後、30分毎の1kVの印加電圧における増大を18kVの最大試験電圧に至るまで行う。それぞれの試料片についての絶縁破壊電圧を、近似されたワイブル破損分布の尺度パラメーターとしての特性電圧の評価のために記録する。実施例1は、140°Cのミックス温度により調製される、2wtのアントラセンとモル等価な2.9wtのジフェノキシベンゼンSigmaAldrichから入手可能を含有するLDPEである。実施例2は、190°Cのミックス温度により調製される、2wtのアントラセンとモル等価な2.2wtのベンズアニリドSigmaAldrichから入手可能を含有するLDPEである。比較サンプルAは、140°Cの温度で混合される、電圧安定化剤を何ら含まないLDPEである。比較サンプルBは、225°Cで配合される、電圧安定化剤を何ら含まないLDPEである。比較サンプルCは、225°Cの温度で混合される、2wtのアントラセンを含有するLDPEである。比較サンプルA比較サンプルAの一連の18個の試料片が2-パラメーターのワイブル破損分布に対して近似される。データは、不良な相関0.75のr∧2をもたらす著しい非線形性を示す。3-パラメーターのワイブル破損分布が、破損分布を記述するためにより良好に合うことが見出され0.88のr∧2、この場合、オフセットt0=8.8kVである。11.7kVの3-パラメーターワイブル特性電圧が、図2に示されるように、比較サンプルAについて求められ、この場合、90信頼区間が10.7kVから13.7kVにまで及ぶ。比較サンプルBミックス温度に対する性能の何らかの影響を明らかにするための手段として、比較サンプルBは、上昇したミックス温度比較サンプルAにおいて使用される140°Cと比較して、225°Cにより調製される11個の試料片の評価を含む。図2に示されるように、3-パラメーターのワイブル分布r∧2=0.77は、t0=8.5kVのオフセットとともに10.2kVの特性電圧9.6kV~11.4kVの90信頼区間をもたらす。この特性電圧は、上昇したミックス温度によってわずかに低下しているようであるが、差は統計学的に有意でない。しかしながら、このことは、比較サンプルAにより、特性電圧に対する潜在的改善を求めるための控え目なベースラインが、140°C~225°Cの間の温度で配合されたどの材料についても表されることをまさに示唆する。比較サンプルC比較サンプルCは、225°Cのミックス温度を使用して調製されている、2wtのアントラセンを含有するLDPEである。8個の試料片を評価して、16.3kVの特性電圧15.3kVから17.2kVにまで及ぶ90信頼区間を明らかにした。この特性電圧は比較例A及び比較例Bの特性電圧を十分に超えている。アントラセンは公知の電圧安定化剤であるので、この性能は予想と一致している。実施例1実施例1の一連の7個の試料片が評価される。それにもかかわらず、7個中4個の試料片が、18kVの最大印加電圧を終える全試験プログラムに耐えたLDPEサンプルはどれもが、18kVを終える全プログラムに耐えられなかった。類似する3-パラメーターワイブル分布に対して近似されるとき3つの破損は、言うまでもなく、完全な一致を達成する、ほぼ47kVの特性電圧が推定される。より妥当な2-パラメーターモデルr∧2=0.94を使用する場合、実施例1についての特性電圧が23.9kV16.4kV~51.3kVの90信頼区間であることが推定される。実施例1の下方信頼限界16.4kVを比較サンプルAの上方信頼限界13.7kVと比較することにより、本発明の組成物の電圧安定性質が示される。実施例2実施例2は、190°Cのミックス温度により調製される、2wtのアントラセンとモル等価な2.2wtのベンズアニリドSigmaAldrichから入手可能を含有するLDPEである。8個の試料片が評価される。3つが18kVの最大電圧段階に耐えた。3-パラメーターワイブル分布r∧2=0.92は29kVの特性電圧及びt0=9.8kVのオフセットをもたらし、この場合、90信頼区間が13.5kVから77kVにまで及ぶ。比較サンプルA及び比較サンプルBに対する実施例2の改善された特性電圧性能が明らかである。実施例2と比較サンプルAとの控え目の比較により、90信頼区間の間におけるわずかな重なりが示されるが、統計学的に有意な隔たりが、得られたデータによる90信頼水準をちょうど下回るところで存在するであろうことが明らかである。有意な重なりが実施例2及び比較サンプルCの破損分布の間に存在するが、比較サンプルCからの試料片はどれも8個中0個が、18kVの最大試験電圧を終えるニードル試験の全継続期間に耐えられなかったことに留意しなければならない。しかしながら、実施例2の3個8個中3個が、18kVの最大試験電圧の間中、試験プロトコルに耐えた。比較サンプルAからの試料片はどれも18個中0個が、18kVの最大試験電圧の間中、試験プロトコルに耐えられなかった。従って、本発明の組成物、すなわち、実施例2は、比較サンプルA及び比較サンプルBの絶縁破壊強さを上回る増大した絶縁破壊強さをもたらすと結論することができる。本開示は、本明細書中に含まれる実施形態及び例示に限定されるのではなく、そのような実施形態の一部、及び、下記の請求項の範囲に含まれるような種々の実施形態の要素の様々な組合せを含むそのような実施形態の改変された形態を包含することが特に意図される。"